(57)【要約】【課題】色度をＸＹＺ表色系における色度座標（ｘ、ｙ）で表したときに、０．１８＜ｘ＜０．３３かつ０．６３＜ｙ＜０．８０を満足し、実用的な膜厚で、高い色濃度のカラーフィルタを形成するのに用いられる着色感光性樹脂組成物において、低顔料濃度かつ、良好な感度、現像性を示す着色感光性樹脂組成物、および前記の着色感光性樹脂組成物を用いる高品質のカラーフィルタを提供する。【解決手段】カラーフィルタの画素の色度をＸＹＺ表色系における色度座標（ｘ、ｙ）で表したときに、ｘが下記の式１を満足し、かつｙが下記の式２を満足する色度を有するカラーフィルタの画素を形成するのに用いられる、下記（Ａ）〜（Ｅ）の成分を含有する着色感光性樹脂組成物において、着色成分（Ａ）として青色顔料と黄色顔料とを含む着色感光性樹脂組成物。０．１８＜ｘ＜０．３３  式１０．６３＜ｙ＜０．８０  式２着色成分（Ａ）バインダー樹脂（Ｂ）光重合性化合物（Ｃ）光重合開始剤（Ｄ）溶剤（Ｅ）【選択図】  なし【特許請求の範囲】
【請求項１】
カラーフィルタの画素の色度をＸＹＺ表色系における色度座標（ｘ、ｙ）で表したときに、ｘが下記の式１を満足し、かつｙが下記の式２を満足する色度を有するカラーフィルタの画素を形成するのに用いられる、下記（Ａ）〜（Ｅ）の成分を含有する着色感光性樹脂組成物において、着色成分（Ａ）として青色顔料と黄色顔料とを含む着色感光性樹脂組成物。
０．１８＜ｘ＜０．３３  式１
０．６３＜ｙ＜０．８０  式２
着色成分（Ａ）
バインダー樹脂（Ｂ）
光重合性化合物（Ｃ）
光重合開始剤（Ｄ）
溶剤（Ｅ）
【請求項２】
青色顔料が、Ｃ．Ｉ．ピグメントブルー１５：３、１５：４および７６からなる群から選ばれる少なくとも１種である請求項１に記載の着色感光性樹脂組成物。
【請求項３】
黄色顔料が、Ｃ．Ｉ．ピグメントイエロー１３、８３、１３９および１５０からなる群から選ばれる少なくとも１種である請求項１または２に記載の着色感光性樹脂組成物。
【請求項４】
青色顔料が、Ｃ．Ｉ．ピグメントブルー１５：３、１５：４および７６からなる群から選ばれる少なくとも一種であり、黄色顔料がＣ．Ｉ．ピグメントイエロー８３、１３９および１５０からなる群から選ばれる少なくとも１種である請求項１〜３のいずれかに記載の着色感光性樹脂組成物。
【請求項５】
着色成分（Ａ）の含有量が、着色感光性樹脂組成物の固形分に対して質量分率で、１０％以上４５％以下であり、かつ青色顔料の含有量が、全着色成分に対して質量分率で、１０％以上６０％以下である請求項１〜４のいずれかに記載の着色感光性樹脂組成物。
【請求項６】
カラーフィルタの画素の明度Ｙが１４＜Ｙ＜３０であるカラーフィルタの画素を形成するのに用いられることを特徴とする請求項１〜５のいずれかに記載の着色感光性樹脂組成物。
【請求項７】
請求項１〜６のいずれかに記載の着色感光性樹脂組成物を用いて形成された画素。
【請求項８】
請求項７に記載の画素を含むカラーフィルタ。
【請求項９】
請求項８に記載のカラーフィルタを含む表示装置。
【発明の詳細な説明】
【０００１】
【発明の属する技術分野】
本発明は着色感光性樹脂組成物に関し、詳しくはカラーフィルタの緑色画素の形成に好適に用いられる着色感光性樹脂組成物に関する。
【０００２】
【従来の技術】
カラー液晶表示装置や撮像素子などにおけるカラーフィルタは、通常、ガラスやシリコンウエハーなどの基板上に、赤、緑および青の三原色画素を形成することにより製造されている。また、通常、これら画素間を遮光するためのブラックマトリックスが設けられる。そして、これら各色の画素を形成するには、ブラックマトリックスが形成された基板上に、各色に相当する顔料を含有する着色感光性樹脂組成物をスピンコーターなどの塗布装置を用いて均一に塗布した後、加熱乾燥（プリベーク）し、その塗膜を露光、現像する方法が採用されており、これらの操作をカラーフィルタに必要とされる色毎に繰り返すことにより、各色の画素を得ている。
これらのカラーフィルタによりカラー液晶ディスプレイは、液晶カラーテレビやカーナビゲーションおよび液晶ディスプレイ一体型のノートパソコンなどの用途向けに大きな市場を形成するに至っている。また、液晶表示装置の表示特性（輝度、色再現性、視野角特性など）がより向上したことにより、液晶表示装置の用途は、従来のノートＰＣ用途に加え、デスクトップモニタ用途への展開が進んでいる。さらに、最近ではデスクトップモニタの色再現性をさらに向上させた大型の液晶テレビが開発されており、ＣＲＴ（Ｃａｔｈｏｄｅ  Ｒａｙ  Ｔｕｂｅ；陰極線管）の色再現範囲に近い色が再現されつつある。
【０００３】
ここで色再現範囲とは、ＸＹＺ表色系における赤、緑、青の各色度座標を結んでなる三角形の、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）規格に対する面積比で表される。ＣＲＴの色再現範囲は、ＮＴＳＣ規格比、約７０％である。
ＣＲＴの色特性は、赤、緑、青の各色のＸＹＺ表色系における色度座標（ｘ、ｙ）がそれぞれ赤（０．６４０，０．３３０）、緑（０．２９０，０．６００）、青（０．１５０，０．０６０）であるＥＢＵ（Ｅｕｒｏｐｅａｎ  Ｂｒｏａｄｃａｓｔｉｎｇ  Ｕｎｉｏｎ）規格にほぼ等しいが、ＥＢＵ規格に準じた色再現範囲をもつディスプレイでは特に緑領域の色再現範囲に乏しく、印刷物のような色鮮やかな表示をすることは困難であった。色再現性がＥＢＵ規格よりも広く、良好な規格としては上述のＮＴＳＣ規格があり、赤、緑、青、各色のＸＹＺ表色系における色度座標（ｘ、ｙ）はそれぞれ赤（０．６７０，０．３３０）、緑（０．２１０，０．７１０）、青（０．１４０，０．０８０）である（例えば、特許文献１など参照。）。
従来作成されているような色再現性が低い液晶表示装置、すなわちＮＴＳＣ７２％（ＥＢＵ規格）以下の液晶表示装置の場合はカラーフィルタの緑色画素は主顔料としてＣ．Ｉ．ピグメントグリーン３６またはＣ．Ｉ．ピグメントグリーン７を用い、副顔料としてＣ．Ｉ．ピグメントイエロー１５０またはＣ．Ｉ．ピグメントイエロー１３８等と組み合わせることが多かった（例えば、特許文献１など参照。）。このような顔料の組み合わせを用いて色再現性がより広い液晶表示装置を作製するには、カラーフィルタの画素を厚膜化、または画像形成用着色感光性樹脂組成物中の顔料濃度を高くすることにより、濃色化すればよい。しかしＮＴＳＣ規格並に色再現範囲を広げようとした場合、実用範囲を超えて膜厚が大きくなるために、カラーフィルタ表面の段差が大きくなり、ＩＴＯの断線や液晶配向不良が生じる場合があった。また膜厚が３μｍ以上の画素はパターン形成が難しく、テーパーが大きくなるために解像度が落ちたり、クラックが生じたりする場合があった（例えば、特許文献１など参照。）。一方、顔料濃度を高くすると、着色感光性樹脂組成物の感度、現像性が低下する傾向にあり、また着色感光性樹脂組成物を用いて形成した塗膜の表面粗度などが悪くなる傾向にあった（例えば、特許文献２〜４など参照。）。
【０００４】
【特許文献１】特開２００２−２５８２６７号公報  ２ページ右欄４９行目−３ページ左欄１８行目、５ページ右欄１９行目−左欄４１行目、３ページ右欄３４行目−４４行目
【特許文献２】特開平１１−２５８４１５号公報  ２ページ左欄２３行目−３４行目
【特許文献３】特開２００２−７２４６５号公報  ２ページ右欄８行目−１１行目
【特許文献４】特開２００１−２７２５２４号公報  ２ページ右欄１５行目−２０行目
【０００５】
【発明が解決しようとする課題】
本発明の課題は、色度をＸＹＺ表色系における色度座標（ｘ、ｙ）で表したときに、０．１８＜ｘ＜０．３３かつ０．６３＜ｙ＜０．８０を満足し、実用的な膜厚で、高い色濃度のカラーフィルタを形成するのに用いられる着色感光性樹脂組成物において、低顔料濃度かつ、良好な感度、現像性を示す着色感光性樹脂組成物、および前記の着色感光性樹脂組成物を用いる高品質のカラーフィルタを提供することにある。
【０００６】
【課題を解決するための手段】
本発明者らは、前記の課題を解決するために鋭意検討した結果、青色顔料と黄色顔料とを含む着色感光性樹脂組成物が前記の課題を解決し得ることを見出した。
すなわち本発明は、カラーフィルタの画素の色度をＸＹＺ表色系における色度座標（ｘ、ｙ）で表したときに、ｘが下記の式１を満足し、かつｙが下記の式２を満足する色度を有するカラーフィルタの画素を形成するのに用いられる、下記（Ａ）〜（Ｅ）の成分を含有する着色感光性樹脂組成物において、着色成分（Ａ）として青色顔料と黄色顔料とを含む着色感光性樹脂組成物を提供する。
０．１８＜ｘ＜０．３３  式１
０．６３＜ｙ＜０．８０  式２
着色成分（Ａ）
バインダー樹脂（Ｂ）
光重合性化合物（Ｃ）
光重合開始剤（Ｄ）
溶剤（Ｅ）
【０００７】
また本発明は、前記の着色感光性樹脂組成物を用いて形成された画素、前記の画素を含むカラーフィルタおよび前記のカラーフィルタを含む表示装置を提供する。
【０００８】
【発明の実施の形態】
以下、本発明を詳細に説明する。
本発明の着色感光性樹脂組成物は、主に顔料分散レジストとして使用されるものであって、通常は顔料である着色成分（Ａ）、バインダー樹脂（Ｂ）、光重合性化合物（Ｃ）および光重合開始剤（Ｄ）、さらに任意にその他の添加剤（Ｆ）が、溶剤（Ｅ）に溶解または分散されている。
印刷物並みの良好な表示を得るためには、画素の色度をＸＹＺ表色系における色度座標（ｘ、ｙ）で表したときに、０．１８＜ｘ＜０．３３かつ０．６３＜ｙ＜０．８０を満たす画素、より好ましくは０．１９＜ｘ＜０．３２かつ０．６４＜ｙ＜０．８０を満たす画素が好ましい。また、画素の明度Ｙとしては、１４＜Ｙ＜３０であることことが好ましく、１６＜Ｙ＜３０であることがより好ましく、１８＜Ｙ＜３０であることがとりわけ好ましい。よって、前記の色度座標（ｘ、ｙ）および明度Ｙを満たす画素を形成し得る着色感光性樹脂組成物が好ましい。
【０００９】
本発明の着色感光性樹脂組成物に含まれる着色成分（Ａ）のうち、青色顔料としては、Ｃ．Ｉ．ピグメントブルー１５：３、１５：４、７６などが挙げられ、好ましくはＣ．Ｉ．ピグメントブルー１５：３、１５：４および７６が挙げられ、より好ましくはＣ．Ｉ．ピグメントブルー１５：３が挙げられる。これらの青色顔料はそれぞれ単独で、または２種以上組み合わせて用いることができる。
本発明の着色感光性樹脂組成物に含まれる着色成分（Ａ）のうち、黄色顔料としては、Ｃ．Ｉ．ピグメントイエロー２、１０、１３、２０、２４、３１、５３、５５、８３、８６、９３、９４、１０９、１１０、１１７、１２５、１３７、１３８、１３９、１４７、１４８、１５０、１５１、１５３、１５４、１６６、１７３、１８０または１８５などが挙げられ、好ましくはＣ．Ｉ．ピグメントイエロー８３、１３９、１５０が挙げられる。これらの黄色顔料はそれぞれ単独で、または２種以上組み合わせて用いることができる。
さらに、これらの顔料に調色用として、Ｃ．Ｉ．ピグメントグリーン３６またはＣ．Ｉ．ピグメントグリーン７を添加してもかまわない。
【００１０】
本発明で用いることができる顔料の具体的な組み合わせのうち、好ましいものとしては、Ｃ．Ｉ．ピグメントブルー１５：３／Ｃ．Ｉ．ピグメントイエロー８３、Ｃ．Ｉ．ピグメントブルー１５：３／Ｃ．Ｉ．ピグメントイエロー１３９、Ｃ．Ｉ．ピグメントブルー１５：３／Ｃ．Ｉ．ピグメントイエロー１５０、Ｃ．Ｉ．ピグメントブルー１５：３／Ｃ．Ｉ．ピグメントイエロー８３／Ｃ．Ｉ．ピグメントイエロー１３９、Ｃ．Ｉ．ピグメントブルー１５：３／Ｃ．Ｉ．ピグメントイエロー８３／Ｃ．Ｉ．ピグメントイエロー１５０、Ｃ．Ｉ．ピグメントブルー１５：３／Ｃ．Ｉ．ピグメントイエロー８３／Ｃ．Ｉ．ピグメントイエロー１３９／Ｃ．Ｉ．ピグメントイエロー１５０、Ｃ．Ｉ．ピグメントブルー１５：４／Ｃ．Ｉ．ピグメントイエロー８３、Ｃ．Ｉ．ピグメントブルー１５：４／Ｃ．Ｉ．ピグメントイエロー１３９、Ｃ．Ｉ．ピグメントブルー１５：４／Ｃ．Ｉ．ピグメントイエロー１５０、Ｃ．Ｉ．ピグメントブルー１５：４／Ｃ．Ｉ．ピグメントイエロー８３／Ｃ．Ｉ．ピグメントイエロー１３９、Ｃ．Ｉ．ピグメントブルー１５：４／Ｃ．Ｉ．ピグメントイエロー８３／Ｃ．Ｉ．ピグメントイエロー１５０、Ｃ．Ｉ．ピグメントブルー１５：４／Ｃ．Ｉ．ピグメントイエロー８３／Ｃ．Ｉ．ピグメントイエロー１３９／Ｃ．Ｉ．ピグメントイエロー１５０、Ｃ．Ｉ．ピグメントブルー７６／Ｃ．Ｉ．ピグメントイエロー８３、Ｃ．Ｉ．ピグメントブルー７６／Ｃ．Ｉ．ピグメントイエロー１３９、Ｃ．Ｉ．ピグメントブルー７６／Ｃ．Ｉ．ピグメントイエロー１５０、Ｃ．Ｉ．ピグメントブルー７６／Ｃ．Ｉ．ピグメントイエロー８３／Ｃ．Ｉ．ピグメントイエロー１３９、Ｃ．Ｉ．ピグメントブルー７６／Ｃ．Ｉ．ピグメントイエロー８３／Ｃ．Ｉ．ピグメントイエロー１５０、Ｃ．Ｉ．ピグメントブルー７６／Ｃ．Ｉ．ピグメントイエロー８３／Ｃ．Ｉ．ピグメントイエロー１３９／Ｃ．Ｉ．ピグメントイエロー１５０が挙げられ、より好ましくはＣ．Ｉ．ピグメントブルー１５：３／Ｃ．Ｉ．ピグメントイエロー８３、Ｃ．Ｉ．ピグメントブルー１５：３／Ｃ．Ｉ．ピグメントイエロー１３９、Ｃ．Ｉ．ピグメントブルー１５：３／Ｃ．Ｉ．ピグメントイエロー８３／Ｃ．Ｉ．ピグメントイエロー１５０、Ｃ．Ｉ．ピグメントブルー１５：３／Ｃ．Ｉ．ピグメントイエロー１３９／Ｃ．Ｉ．ピグメントイエロー１５０が挙げられ、とりわけ好ましくはＣ．Ｉ．ピグメントブルー１５：３／Ｃ．Ｉ．ピグメントイエロー８３／Ｃ．Ｉ．ピグメントイエロー１５０、Ｃ．Ｉ．ピグメントブルー１５：３／Ｃ．Ｉ．ピグメントイエロー１３９／Ｃ．Ｉ．ピグメントイエロー１５０が挙げられる。
本発明で用いられる着色成分（Ａ）の組み合わせにおけるそれぞれの顔料の比率は、０．１８＜ｘ＜０．３３かつ０．６３＜ｙ＜０．８０を満足する範囲で、任意に決定することができ、青色顔料の含有量が全着色成分に対して質量分率で、１０％以上６０％以下であることが好ましい。
【００１１】
本発明の着色感光性樹脂組成物に用いられる着色材料（Ａ）の含有量は、着色感光性樹脂組成物中の全固形分量を基準に、通常１０％以上４５％以下、好ましくは１０％以上４０％以下、より好ましくは１５％以上４０％以下の範囲である。前記の着色材料（Ａ）の含有量が、前記の基準で１０％以上４５％以下であると、着色感光性樹脂組成物の貯蔵安定性が良好になり、また現像時に非画素部の抜け性が低下することがないため、残渣が発生しにくい傾向があり、好ましい。
【００１２】
本発明の着色感光性樹脂に含まれるバインダー樹脂（Ｂ）は、アルカリ溶解性を有し、また着色材料（Ａ）の分散媒として作用する。前記のバインダー樹脂（Ｂ）として、不飽和カルボン酸から導かれる構成単位を含む重合体が好ましい。前記のバインダー樹脂として、不飽和カルボン酸およびこれと共重合が可能な他のモノマーとを共重合させて得られる樹脂がより好ましい。
【００１３】
前記の不飽和カルボン酸から導かれる構成単位としては、具体的には、アクリル酸から導かれる構成単位およびメタクリル酸から導かれる構成単位が挙げられる。アクリル酸およびメタクリル酸は、それぞれ単独で、または両者を組み合わせて用いることができる。また、これらのアクリル酸やメタクリル酸に加えて、クロトン酸、イタコン酸、マレイン酸、フマル酸など、他の不飽和カルボン酸および不飽和カルボン酸無水物からなる群から選ばれる少なくとも１種のカルボン酸を併用することもできる。また、α−（ヒドロキシメチル）アクリル酸のような、同一分子中にヒドロキシ基およびカルボキシル基を含有するモノマーを併用することもできる。
【００１４】
前記のバインダー樹脂（Ｂ）は、以上のような不飽和カルボン酸から導かれる構成単位と、前記の不飽和カルボン酸から導かれる構成単位と共重合可能な構成単位から得られる樹脂が好ましい。前記の不飽和カルボン酸から導かれる構成単位と共重合可能な構成単位としては、好ましくはアクリル酸エステルから導かれる構成単位が挙げられる。
【００１５】
アクリル酸エステルから導かれる構成単位としては、アクリレート化合物が挙げられ、具体的には、メチル（メタ）アクリレート、エチル（メタ）アクリレート、ブチル（メタ）アクリレート、ベンジル（メタ）アクリレート、２−ヒドロキシエチル（メタ）アクリレートおよびアミノエチル（メタ）アクリレートのような不飽和カルボン酸の無置換または置換アルキルエステル；
シクロペンチル（メタ）アクリレート、シクロヘキシル（メタ）アクリレート、メチルシクロヘキシル（メタ）アクリレート、シクロヘプチル（メタ）アクリレート、シクロオクチル（メタ）アクリレート、メンチル（メタ）アクリレート、シクロペンテニル（メタ）アクリレート、シクロヘキセニル（メタ）アクリレート、シクロヘプテニル（メタ）アクリレート、シクロオクテニル（メタ）アクリレート、メンタジエニル（メタ）アクリレート、イソボルニル（メタ）アクリレート、ピナニル（メタ）アクリレート、トリシクロデシル（メタ）アクリレート、トリシクロデシルオキシエチル（メタ）アクリレート、アダマンチル（メタ）アクリレート、ノルボルネニル（メタ）アクリレート、ピネニル（メタ）アクリレート、ジシクロペンテニル（メタ）アクリレートおよびジシクロペンテニルオキシエチル（メタ）アクリレートのような不飽和カルボン酸の脂環式基を含むエステル；
グリシジル（メタ）アクリレートのような不飽和カルボン酸グリシジルエステル；
オキセタン（メタ）アクリレートのような不飽和カルボン酸オキセタンエステル；
オリゴエチレングリコールモノアルキル（メタ）アクリレートのようなグリコール類のモノ飽和カルボン酸エステルなどが挙げられ、好ましくは、メチル（メタ）アクリレート、ベンジル（メタ）アクリレートが挙げられる。ここで、（メタ）アクリレートはアクリル酸エステルまたはメタクリル酸エステルを示す。
【００１６】
さらに好ましくは、前記の共重合体において、不飽和カルボン酸およびアクリル酸エステルと共重合が可能な他のモノマーを用いることもできる。前記の他のモノマーから導かれる構成単位としては、スチレン、α−メチルスチレンおよびビニルトルエンのような芳香族ビニル化合物；
酢酸ビニルおよびプロピオン酸ビニルのようなカルボン酸ビニルエステル；
（メタ）アクリロニトリルおよびα−クロロアクリロニトリルのようなシアン化ビニル化合物；
Ｎ−フェニルマレイミドのようなマレイミド化合物などが挙げられる。
【００１７】
これらは、バインダー樹脂（Ｂ）の製造にあたって、それぞれ単独で用いてもよいし、２種以上組み合わせて用いてもよい。
また、さらに、必要により、（メタ）アクリル酸エステル以外の不飽和化合物を併用しても差し支えない。
これら他の構成単位のなかでも、（メタ）アクリル酸エステル、とりわけ（メタ）アクリル酸の無置換または置換アルキルエステルや（メタ）アクリル酸の脂環式基を含むエステルが有利に用いられる。
【００１８】
本発明の着色感光性樹脂組成物において用いられるバインダー樹脂（Ｂ）において、不飽和カルボン酸から導かれる構成単位は、前記共重合体の全構成単位のうち、質量分率で、通常１０〜５０質量％、好ましくは１５〜４０質量％の範囲で存在させるのが好ましい。不飽和カルボン酸から導かれる構成単位が前記の基準で１０〜５０質量％であると、現像液への溶解性が十分であるので、未露光部の基板上に残渣が発生することなく、また現像時に露光部の画素部分の膜減りが生じることがなく画素全体が剥離することがない傾向にあり、好ましい。
【００１９】
本発明の着色感光性樹脂組成物において用いられるバインダー樹脂（Ｂ）は、ポリスチレン換算の重量平均分子量が１０，０００〜１００，０００の範囲にあることが好ましく、より好ましくは１５，０００〜５０，０００の範囲である。バインダー樹脂（Ｂ）のポリスチレン換算重量平均分子量が、１０，０００〜１００，０００の範囲にあると、現像時に膜減りが生じにくく、また現像時に非画素部分の抜け性が良好である傾向にあり、好ましい。
本発明の着色感光性樹脂組成物において用いられるバインダー樹脂（Ｂ）は、着色感光性樹脂組成物中の全固形分量に対して、通常５〜９０質量％、好ましくは１０〜７０質量％の範囲で含有される。前記のバインダー樹脂（Ｂ）の含有量が、前記の基準で５〜９０質量％であると、現像液への溶解性が十分であり、非画素部分の基板上に現像残渣が発生しにくく、また現像時に露光部の画素部分の膜減りが生じにくく、非画素部分の抜け性が良好な傾向にあり、好ましい。
【００２０】
本発明の着色感光性樹脂組成物に含まれる光重合性化合物（Ｃ）は、光および光重合開始剤（Ｄ）の作用によって重合を起こす化合物であり、例えば、炭素−炭素不飽和結合を有する化合物が該当する。前記の光重合性化合物（Ｃ）は、単官能モノマーの他、２官能、その他の多官能モノマーであることができる。単官能モノマーの具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。また、２官能モノマーの具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレート、トリシクロデカンジメタノールジ（メタ）アクリレートなどが、その他の多官能モノマーの具体例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリス（メタクリロイロキシエチル）イソシアヌレートなどが挙げられる。
【００２１】
前記の光重合性化合物（Ｃ）としては特に、アクリル基（ＣＨ２＝ＣＨＣＯ−）を有し、化合物の単位重量あたりのアクリル基数が多いもの、換言すれば、アクリル基１当量あたりの化合物のグラム数で表されるアクリル基当量の小さいものが好ましく、なかでも、アクリル基当量が１００以下の化合物が好ましく用いられる。アクリル基当量が大きくなると、そこから得られる乾燥塗膜を露光、現像した際に、感度不足を招きやすく、カラーフィルタの生産性低下につながる可能性がある。このようにアクリル基当量の小さい化合物であるためには、２官能以上の多官能モノマーが好ましいことになる。アクリル基当量が１００以下のモノマーとしては、エチレングリコールジアクリレート、トリメチロールプロパントリアクリレート、ペンタエリスリトールトリアクリレート、ペンタエリスリトールテトラアクリレート、ジペンタエリスリトールヘキサアクリレートなどが挙げられ、好ましくはトリメチロールプロパントリアクリレート、ペンタエリスリトールテトラアクリレート又はジペンタエリスリトールヘキサアクリレートなどが挙げられる。
【００２２】
本発明の着色感光性樹脂組成物において用いられる光重合性化合物（Ｃ）の含有量は、着色感光性樹脂組成物中のバインダー樹脂（Ｂ）および光重合性化合物（Ｃ）の合計１００質量部に対して、通常１〜６０質量部、好ましくは５〜５０質量部の範囲である。光重合性化合物（Ｃ）の含有量が、前記の基準で１〜６０質量部の範囲であると、画素部の強度、パターン形状や平滑性が良好になる傾向があり、好ましい。
【００２３】
本発明の着色感光性樹脂組成物に含まれる光重合開始剤（Ｄ）としては、光を照射されることによって活性ラジカルを発生する活性ラジカル発生剤、酸を発生する酸発生剤などが挙げられる。活性ラジカル発生剤としては、例えば、アセトフェノン系光重合開始剤、ベンゾイン系光重合開始剤、トリアジン系光重合開始剤、ベンゾフェノン系光重合開始剤などが挙げられる。
【００２４】
アセトフェノン系光重合開始剤としては、例えば、２−メチル−２−モルホリノ−１−（４−メチルチオフェニル）プロパン−１−オン、ジエトキシアセトフェノン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ベンジル−２−ジメチルアミノ−１−（４−モルホリノフェニル）ブタン−１−オン、２−ヒドロキシ−２−メチル−１−〔４−（１−メチルビニル）フェニル〕プロパン−１−オンのオリゴマーなどが挙げられる。
ベンゾイン系光重合開始剤としては、例えば、ベンゾイン、ベンゾインメチルエーテル、ベンゾインエチルエーテル、ベンゾインイソプロピルエーテル、ベンゾインイソブチルエーテルなどが挙げられる。
トリアジン系光重合開始剤としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
ベンゾフェノン系光重合開始剤としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
活性ラジカル発生剤として、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などが挙げられる。
酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などが挙げられる。
また、活性ラジカル発生剤として上記した化合物の中には、活性ラジカルと同時に酸を発生する化合物もあり、例えば、トリアジン系光重合開始剤などの活性ラジカル発生剤は、酸発生剤としても使用されうる。
【００２５】
これらの光重合開始剤（Ｄ）は、それぞれ単独でまたは２種以上を組み合わせて用いられることができる。
これらの中で、アセトフェノン系光重合開始剤が好ましく、とりわけ２−ベンジル−２−ジメチルアミノ−１−（４−モルホリノフェニル）ブタン−１−オンが好ましい。
【００２６】
また、本発明の着色感光性樹脂組成物において用いられる光重合開始剤（Ｄ）は、光開始助剤（Ｄ−１）を組み合わせて用いられることもできる。前記の光開始助剤（Ｄ−１）としては、アミン化合物、チオール基含有化合物および特定のカルボン酸化合物が好ましく、またアミン化合物としては芳香族アミン化合物がより好ましい。
【００２７】
光重合開始助剤（Ｄ−１）の具体例としては、トリエタノールアミン、メチルジエタノールアミン、トリイソプロパノールアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノンのような芳香族アミン化合物が挙げられる。
チオール基含有化合物は、分子中にチオール基を有する化合物であり、チオール基を一個有するチオール化合物としては、２−メルカプトベンゾチアゾール、２−メルカプトベンゾオキサゾールなどが挙げられ、脂肪族基にチオール基を複数有する脂肪族多官能チオール化合物としては、ヘキサンジチーオル、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレ−ト、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネートなどが挙げられる。
また、これらの他に、多価ヒドロキシ化合物のチオグリコレートやチオプロピオネートなどが挙げられ、好ましい多価ヒドロキシ化合物のチオプロピオネートとしてはトリメチロールプロパントリスチオプロピオネート、トリメチロールプロパントリスチオグリコレートおよびペンタエリスリトールテトラキスチオプロピオネートが挙げられる。
特定のカルボン酸化合物としては、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸が挙げられる。
【００２８】
本発明の着色感光性樹脂組成物中に含まれる光重合開始剤（Ｄ）の含有量は、バインダー樹脂（Ｂ）および光重合性化合物（Ｃ）の合計１００質量部に対し、通常０．１〜４０質量部、好ましくは１〜３０質量部である。また本発明の着色感光性樹脂組成物において用いられることができる光重合開始助剤（Ｄ−１）の含有量は、バインダー樹脂（Ｂ）および光重合性化合物（Ｃ）の合計１００質量部に対し、通常０．１〜５０質量部、好ましくは１〜４０質量部の範囲である。
【００２９】
本発明の着色感光性樹脂組成物に含まれる溶剤（Ｅ）は、この分野で用いられている各種のものであることができる。その具体例としては、エチレングリコールモノメチルエーテル、エチレングリコールモノエチルエーテル、エチレングリコールモノプロピルエーテルおよびエチレングリコールモノブチルエーテルのようなエチレングリコールモノアルキルエーテル類；
ジエチレングリコールジメチルエーテル、ジエチレングリコールジエチルエーテル、ジエチレングリコールジプロピルエーテルおよびジエチレングリコールジブチルエーテルのようなジエチレングリコールジアルキルエーテル類；
メチルセロソルブアセテートおよびエチルセロソルブアセテートのようなエチレングリコールアルキルエーテルアセテート類；
プロピレングリコールモノメチルエーテルアセテート、プロピレングリコールモノエチルエーテルアセテート、プロピレングリコールモノプロピルエーテルアセテート、メトキシブチルアセテートおよびメトキシペンチルアセテートのようなアルキレングリコールアルキルエーテルアセテート類；
ベンゼン、トルエン、キシレンおよびメシチレンのような芳香族炭化水素類；
メチルエチルケトン、アセトン、メチルアミルケトン、メチルイソブチルケトンおよびシクロヘキサノンのようなケトン類；
エタノール、プロパノール、ブタノール、ヘキサノール、シクロヘキサノール、エチレングリコールおよびグリセリンのようなアルコール類；
３−エトキシプロピオン酸エチルおよび３−メトキシプロピオン酸メチルのようなエステル類；
γ−ブチロラクトンのような環状エステル類などが挙げられる。
【００３０】
これらの溶剤（Ｅ）は、それぞれ単独で、または２種類以上混合して用いることができる。
本発明の着色感光性樹脂組成物における溶剤（Ｅ）の含有量は、着色感光性樹脂組成物全体に対して質量分率で、６０〜９０質量％、好ましくは７０〜８５質量％である。前記の溶剤（Ｅ）の含有量が、前記の基準で６０〜９０質量部の範囲であると、塗布性が良好になる傾向があり、好ましい。
【００３１】
本発明の着色感光性樹脂組成物には、必要に応じて、充填剤、顔料分散剤、密着促進剤、酸化防止剤、紫外線吸収剤、凝集防止材、他の高分子化合物などの添加剤（Ｆ）を混合して使用することもできる。
【００３２】
充填剤として具体的には、ガラス、シリカ、アルミナなどが、他の高分子化合物として具体的には、ポリビニルアルコール、ポリアクリル酸、ポリエチレングリコールモノアルキルエーテル、ポリフルオロアルキルアクリレートなどを用いることができる。
【００３３】
顔料分散剤としては、市販の顔料分散剤を用いることができ、例えば、シリコーン系、フッ素系、エステル系、カチオン系、アニオン系、ノニオン系、両性などの界面活性剤などが挙げられ、それぞれ単独でまたは２種以上を組み合わせて用いられる。前記の界面活性剤の例としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業（株）製）、ポリフロー（共栄化学（株）製）、エフトップ（トーケムプロダクツ社製）、メガファックス（大日本インキ化学工業（株）製）、フロラード（住友スリーエム（株）製）、アサヒガード、サーフロン（以上、旭硝子（株）製）、ソルスパース（アビシア（株）製）、ＥＦＫＡ（ＥＦＫＡ  ＣＨＥＭＩＣＡＬＳ社製）、ＰＢ８２１（味の素（株）製）などが挙げられる。
【００３４】
密着促進剤として具体的には、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが挙げられる。
【００３５】
酸化防止剤として具体的には、２，２′−チオビス（４−メチル−６−ｔｅｒｔ−ブチルフェノール）、２，６−ジ−ｔｅｒｔ−ブチル−４−メチルフェノールなどが挙げられる。
【００３６】
紫外線吸収剤として具体的には、２−（３−ｔｅｒｔ−ブチル−２−ヒドロキシ−５−メチルフェニル）−５−クロロベンゾトリアゾール、アルコキシベンゾフェノンなどが挙げられる。
【００３７】
また凝集剤として具体的には、ポリアクリル酸ナトリウムなどが挙げられる。
【００３８】
他の高分子化合物として具体的には、エポキシ樹脂などの熱硬化性樹脂やポリエステル、ポリウレタン等の熱可塑性樹脂が挙げられる。
【００３９】
本発明の着色感光性樹脂組成物は、例えば、以下のようにして調製することができる。すなわち、着色材料（Ａ）を予め溶剤（Ｅ）と混合し、着色材料の平均粒子径が０．２μｍ以下程度となるまで、ビーズミルなどを用いて分散させる。この際、必要に応じて顔料分散剤が使用され、またバインダー樹脂（Ｂ）の一部または全部が配合されることもある。得られた分散液（ミルベース）に、バインダー樹脂（Ｂ）の残り、光重合性化合物（Ｃ）および光重合開始剤（Ｄ）、必要に応じて使用されるその他の成分、さらには必要により追加の溶剤を、所定の濃度となるように添加し、目的の着色感光性樹脂組成物を得る。
【００４０】
こうして調製された感光性樹脂組成物は、例えば、以下のようにして基材上に塗布し、光硬化および現像を行って、着色画素とすることができる。まず、この組成物を基板（通常はガラス）上にスピンコートし、加熱乾燥（プリベーク）することにより溶剤を除去して、平滑な塗膜を得る。このときの塗膜の厚さは、およそ１〜３μｍ程度である。このようにして得られた塗膜に、目的の画像を形成するためのネガマスクを介して紫外線を照射する。この際、露光部全体に均一に平行光線が照射され、かつマスクと基板の正確な位置合わせが行われるよう、マスクアライナーなどの装置を使用するのが好ましい。さらにこの後、硬化の終了した塗膜を希アルカリ水溶液に接触させて非露光部を溶解させ、現像することにより、目的とする画素が得られる。現像後、必要に応じて１５０〜２３０℃で１０〜６０分程度の後硬化（ポストベーク）を施すこともできる。
【００４１】
パターニング露光後の現像に使用する現像液は、通常、アルカリ性化合物と界面活性剤を含む水溶液である。
アルカリ性化合物は、無機および有機のアルカリ性化合物のいずれでもよい。無機アルカリ性化合物の具体例としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これらの無機および有機アルカリ性化合物は、それぞれ単独でまたは２種以上組み合わせて用いることができる。アルカリ現像液中のアルカリ性化合物の好ましい濃度は、０．０１〜１０質量％の範囲であり、より好ましくは０．０３〜５質量％である。
【００４２】
またアルカリ現像液中の界面活性剤は、ノニオン系界面活性剤、アニオン系界面活性剤またはカチオン系界面活性剤のいずれでもよい。
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。
カチオン系界面活性剤の具体例としては、ステアリルアミン塩酸塩やラウリルトリメチルアンモニウムクロライドのようなアミン塩または第四級アンモニウム塩などが挙げられる。
これらの界面活性剤は、それぞれ単独で用いることも、また２種以上組み合わせて用いることもできる。
アルカリ現像液中の界面活性剤の濃度は、通常０．０１〜１０質量％の範囲、好ましくは０．０５〜８質量％、より好ましくは０．１〜５質量％である。
【００４３】
以上のような感光性樹脂液の塗布、乾燥、得られる乾燥塗膜へのパターニング露光、そして現像という各工程を経て、着色感光性樹脂組成物中の着色成分の色に相当する画素が得られ、さらにこれらの操作を、カラーフィルタに必要とされる色の数だけ繰り返すことにより、カラーフィルタが得られる。すなわち、カラーフィルタは通常、赤、緑および青の三原色画素を基板上に配置することができる。
【００４４】
本発明の着色感光性樹脂組成物を用いて得られる画素を含むカラーフィルタは、各種の表示装置、例えば、モニターやテレビなどの液晶表示装置などに好適に用いることができる。
【００４５】
【実施例】
上記において、本発明の実施の形態について説明を行ったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味および範囲内でのすべての変更を含むものである。以下、実施例によって本発明をより詳細に説明するが、本発明はこれらの実施例によって限定されるものではない。例中、含有量ないし使用量を表す％および部は、特に断らないかぎり質量基準である。
【００４６】
実施例１
表１に記載の各成分のうち、予め顔料および顔料分散剤の合計量が、顔料、顔料分散剤およびプロピレングリコールモノメチルエーテルアセテートとの混合物に対して２０質量％となるように混合し、ビーズミルを用いて顔料を十分に分散させた。これにプロピレングリコールモノメチルエーテルアセテートの残量を含む残りの成分を加えて混合し、着色感光性樹脂組成物を得た。
【００４７】
【表１】
2004212851.tif 000002
【００４８】
２インチ角のコーニング社製＃７０５９ガラス基板を、中性洗剤、水およびアルコールで順次洗浄してから乾燥した。このガラス基板上に、上で調製した着色感光性樹脂組成物（表１）をスピンコートし、次にクリーンオーブン中、１００℃で３分間プリベークした。室温まで冷却後、このレジスト塗布基板と石英ガラス製フォトマスク（透過率を１〜１００％の範囲で階段状に変化させるパターンと１〜５０μｍまでのライン／スペースパターンを有する。）との間隔を１００μｍとし、ウシオ電機（株）製の超高圧水銀ランプを用いて大気雰囲気下、１００ｍＪ／ｃｍ２の露光量で光照射した。その後、非イオン系界面活性剤０．１２％と水酸化カリウム０．０４％を含む水系現像液に上記塗膜を室温で所定時間浸漬して現像し、水洗後、２２０℃で３０分間ポストベークを行って、画素を得た。このようにして得られた画素を、Ｃ光源を通してその色度を測色計（ＯＳＰ−２００（オリンパス光学工業（株）製））を用いて測定したところ、ｘ＝０．２２２、ｙ＝０．６８２で、明度Ｙ＝２１であった。また、膜厚計（ＤＥＫＴＡＫ３（（株）ＵＬＶＡＣ製））を用いて測定した膜厚は２．１μｍであった。得られた結果を表６に示す。
【００４９】
実施例２
実施例１において、表１を表２の組成に変更する以外は、実施例１と同様の操作を行った。このようにして得られた画素のＣ光源を通したときの色度はｘ＝０．２２２、ｙ＝０．６８２で明度Ｙ＝１９であり、膜厚は２．２μｍであった。得られた結果を表６に示す。
【００５０】
【表２】
2004212851.tif 000003
【００５１】
実施例３
実施例１において、表１を表３の組成に変更する以外は、実施例１と同様の操作を行った。このようにして得られた画素のＣ光源を通したときの色度はｘ＝０．２２２、ｙ＝０．６８２で明度Ｙ＝２０であり、膜厚は２．１μｍであった。得られた結果を表６に示す。
【００５２】
【表３】
2004212851.tif 000004
【００５３】
実施例４
実施例１において、表１を表４の組成に変更する以外は、実施例１と同様の操作を行った。このようにして得られた画素のＣ光源を通したときの色度はｘ＝０．２２２、ｙ＝０．６８２で明度Ｙ＝２３であり、膜厚は２．１μｍであった。得られた結果を表６に示す。
【００５４】
【表４】
2004212851.tif 000005
【００５５】
比較例１
実施例１において、表１を表５の組成に変更する以外は、実施例１と同様の操作を行った。このようにして得られた画素のＣ光源を通したときの色度はｘ＝０．２２２、ｙ＝０．６８２で明度Ｙ＝２４であり、膜厚は２．４μｍであった。得られた結果を表６に示す。
【００５６】
【表５】
2004212851.tif 000006
【００５７】
【表６】
2004212851.tif 000007
【００５８】
表中の注釈の説明
＊１：現像しても表面荒れがないパターンを形成するために必要な最低必要露光量を示す。
＊２：現像後、未露光部の基板上に残渣の有無。（残渣なし；○、残渣あり；×）
【００５９】
表６および得られた結果からから、Ｃ光源を通した色度ｘ＝０．２２２、ｙ＝０．６８２を満たし、実施例１〜３は実用的な膜厚（１〜３μｍ）で良好な感度、パターン形状、現像性を示していることが分かる。一方、比較例１では、感度が低く、残渣が発生した。
【００６０】
【発明の効果】
本発明によれば、ＸＹＺ表色系における色度座標（ｘ、ｙ）で表したときに、０．１８＜ｘ＜０．３３かつ０．６３＜ｙ＜０．８０を満足し、実用的な膜厚で、高い色濃度のカラーフィルタを形成するのに用いられる着色感光性樹脂組成物において、低顔料濃度かつ、良好な感度、現像性を示す着色感光性樹脂組成物、および前記の着色感光性樹脂組成物を用いる高品質のカラーフィルタを提供できる。